"水性溶液に不溶性物質を分散させる方法であって、i少なくとも1種の不溶性物質、と農業用として許容できる水溶性の交互コポリマーの誘導体または農業用として許容できるそれらの塩を含有する少なくとも1種の分散剤を含む調合物を作成するステップであって、前記交互コポリマーが少なくとも1種の第1コモノマー残基および少なくとも1種の第2コモノマー残基を含み、前記第1コモノマーがα,β-不飽和オキシ酸または酸無水物を含み、前記第2コモノマーが1つまたは複数の重合性二重結合を含有するオレフィン性化合物を含む、前記のステップ、およびii前記調合物を水性媒体に分散させるステップからなることを特徴とする方法。交互コポリマーが、第1コモノマーと第2コモノマーの残基間で70より高い連続したコモノマー残基単位が交互に配列していると定義される交互特性をもつ請求項1に記載の方法。交互コポリマーが、第1コモノマーと第2コモノマーの残基間で90より高い連続したコモノマー残基単位が交互に配列していると定義される交互特性をもつ請求項1に記載の方法。交互コポリマーが、コポリマーの交互特性を実質的に変えない追加のコモノマー残基を含む請求項1に記載の方法。第1コモノマーが、フマル酸、マレイン酸および酸無水物とそれらから誘導されるエステル、アミドおよびイミド、イタコン酸および酸無水物とそれらから誘導される相当するエステル、アミドおよびイミド、アクリル酸とメタクリル酸、エステルおよびアミド、ビニルホスホン酸とそれから誘導される相当するエステルおよびアミド、とエチレンスルホン酸とそれから誘導されるエステルおよびアミドよりなる群から選ばれる請求項1に記載の方法。第2コモノマーが、スチレンとそのアルキルおよびハロ誘導体、ビニルエーテルおよびエステル、α-オレフィン、内部オレフィン、環式オレフィン、共に環外および環内の、アリル型アルコールおよびそれらの相当するエステル誘導体、アリル型エーテルおよびアリル型ハロ化合物、アリル型アリール化合物、ビニルアミド、ビニルクロライドおよびビニリデンクロライドよりなる群から選ばれる請求項1に記載の方法。不溶性物質で基体を処理する方法であって、i少なくとも1種の不溶性物質、と農業用として許容できる水溶性の交互コポリマーの誘導体または農業用として許容できるそれらの塩を含有する少なくとも1種の分散剤を含む調合物を作成し、かつ前記交互コポリマーが少なくとも1種の第1コモノマー残基および少なくとも1種の第2コモノマー残基を含み、前記第1コモノマーがα,β-不飽和オキシ酸または酸無水物を含み、前記第2コモノマーが1つまたは複数の重合性二重結合を含有するオレフィン性化合物を含むステップ、ii前記調合物を水性媒体に分散させるステップ、およびiii前記分散した調合物を基体に塗布するステップからなることを特徴とする方法。調合物が、懸濁液濃縮物SC、湿潤性粉末WPまたは水分散性細粒WGの形態である請求項7に記載の農薬調合物。交互コポリマーが、第1コモノマーと第2コモノマーの残基間で70より高い連続したコモノマー残基単位が交互に配列していると定義された交互特性をもつ請求項7に記載の方法。交互コポリマーが、第1コモノマーと第2コモノマーの残基間で90より高い連続したコモノマー残基単位が交互に配列していると定義された交互特性をもつ請求項7に記載の方法。交互コポリマーが、コポリマーの交互特性を実質的に変えない追加コモノマー残基を含む請求項7に記載の方法。第1コモノマーが、フマル酸、マレイン酸および酸無水物とそれらから誘導されるエステル、アミドおよびイミド、イタコン酸および酸無水物とそれらから誘導される相当するエステル、アミドおよびイミド、アクリル酸とメタクリル酸、エステルおよびアミド、ビニルホスホン酸とそれから誘導される相当するエステルおよびアミド、とエチレンスルホン酸とそれから誘導されるエステルおよびアミドよりなる群から選ばれる請求項7に記載の方法。第2コモノマーが、スチレンとそのアルキルおよびハロ誘導体、ビニルエーテルおよびエステル、α-オレフィン、内部オレフィン、環式オレフィン、共に環外および環内の、アリル型アルコールおよびそれらの相当するエステル誘導体、アリル型エーテルおよびアリル型ハロ化合物、アリル型アリール化合物、ビニルアミド、ビニルクロライドおよびビニリデンクロライドよりなる群から選ばれる請求項7に記載の方法。分散剤がすでに水に溶解している請求項7に記載の農薬調合物。分散剤が農業用として許容できる交互コポリマーの塩であり、前記塩がナトリウム、カリウムおよび/またはアンモニウムイオンを含む請求項7に記載の農薬調合物。交互コポリマーがポリアニオン性である請求項7に記載の農薬調合物。交互コポリマーがその遊離酸の形態である請求項7に記載の農薬調合物。分散剤が農業用として許容できる水溶性交互コポリマーの誘導体であり、前記誘導体が、ポリアルキレンオキシ誘導体、ポリエチレングリコール誘導体、ポリアミド誘導体およびポリビニルアルコール誘導体よりなる群から選ばれる請求項7に記載の農薬調合物。交互コポリマーが1000~90000ドールトンの範囲である請求項7に記載の農薬調合物。交互コポリマーが1000~30000ドールトンの範囲である請求項5に記載の農薬調合物。交互コポリマーが1000~10000ドールトンの範囲である請求項5に記載の農薬調合物。水不溶性物質が、除草剤、殺虫剤、殺カビ剤、殺生剤、軟体動物駆除剤、アルジサイドalgaicide、植物生長調節剤、駆虫剤、殺鼠剤、線虫駆除剤、ダニ駆除剤、殺アメーバー剤、殺原虫剤、肥料、クラップセーフナーcropsafener、フィラー、キャリアーおよびその他の補助剤よりなる群から選ばれる請求項7に記載の農薬調合物。調合物がさらに界面活性湿潤剤を含む請求項7に記載の農薬調合物。農薬調合物の製造方法であって、i少なくとも1種の不溶性物質、と農業用として許容できる水溶性の交互コポリマーの誘導体または農業用として許容できるそれらの塩を含有する少なくとも1種の分散剤を混合し、かつ前記交互コポリマーが少なくとも1種の第1コモノマー残基および少なくとも1種の第2コモノマー残基を含み、前記第1コモノマーがα,β-不飽和オキシ酸または酸無水物を含み、前記第2コモノマーが1つまたは複数の重合性二重結合を含有するオレフィン性化合物を含むステップからなることを特徴とする方法。i少なくとも1種の不溶性物質、と農業用として許容できる水溶性の交互コポリマーの誘導体または農業用として許容できるそれらの塩を含有する少なくとも1種の分散剤を混合し、かつ前記交互コポリマーが少なくとも1種の第1コモノマー残基および少なくとも1種の第2コモノマー残基を含み、前記第1コモノマーがα,β-不飽和オキシ酸または酸無水物を含み、前記第2コモノマーが1つまたは複数の重合性二重結合を含有するオレフィン性化合物を含むステップ、ii前記混合物を微粒子サイズ範囲に粉砕して、安定かつ容易に懸濁できる水性分散液を作成するステップ、およびiii前記水性分散液を安定化して農薬用として水希釈に適したSC調合物を作成するステップを含む請求項24に記載の方法。i少なくとも1種の不溶性物質、と農業用として許容できる水溶性の交互コポリマーの誘導体または農業用として許容できるそれらの塩を含む少なくとも1種の分散剤を混合し、前記交互コポリマーが少なくとも1種の第1コモノマー残基および少なくとも1種の第2コモノマー残基を含み、前記第1コモノマーがα,β-不飽和オキシ酸または酸無水物を含み、かつ前記第2コモノマーが1つまたは複数の重合性二重結合を含有するオレフィン性化合物を含むステップ、およびii前記混合物を所望の微粒子サイズに粉砕して、均一な湿潤性粉末WP調合物を作成するステップを含む請求項24に記載の方法。i農薬用として適した少なくとも1種の不溶性物質、と農業用として許容できる水溶性の交互コポリマーの誘導体または農業用として許容できるそれらの塩を含有する少なくとも1種の分散剤を混合し、かつ前記交互コポリマーが少なくとも1種の第1コモノマー残基および少なくとも1種の第2コモノマー残基を含み、前記第1コモノマーがα,β-不飽和オキシ酸または酸無水物を含み、前記第2コモノマーが1つまたは複数の重合性二重結合を含有するオレフィン性化合物を含むステップ、およびii前記混合物を混合調製して、均一な湿潤性粉末WP調合物を作成するステップを含む請求項24に記載の方法。i農薬用として適した少なくとも1種の不溶性物質、と農業用として許容できる水溶性の交互コポリマーの誘導体または農業用として許容できるそれらの塩を含有する少なくとも1種の分散剤を混合し、かつ前記交互コポリマーが少なくとも1種の第1コモノマー残基および少なくとも1種の第2コモノマー残基を含み、前記第1コモノマーがα,β-不飽和オキシ酸または酸無水物を含み、前記第2コモノマーが1つまたは複数の重合性二重結合を含有するオレフィン性化合物を含むステップ、ii前記混合物を凝集させて、不連続な粒状物質を作成するステップ、およびiii前記粒状物質を乾燥させて、水分散性細粒WG調合物を作成するステップを含む請求項24に記載の方法。交互コポリマーが、第1コモノマーと第2コモノマーの残基間で70より高い連続したコモノマー残基単位が交互に配列していると定義された交互特性をもつ請求項24に記載の方法。交互コポリマーが、第1コモノマーと第2コモノマーの残基間で90より高い連続したコモノマー残基単位が交互に配列していると定義された交互特性をもつ請求項24に記載の方法。交互コポリマーが、コポリマーの交互特性を実質的に変えない追加のコモノマー残基を含む請求項24に記載の方法。第1コモノマーが、フマル酸、マレイン酸および酸無水物とそれらから誘導されるエステル、アミドおよびイミド、イタコン酸および酸無水物、それらから誘導される相当するエステル、アミドおよびイミド、アクリル酸とメタクリル酸、エステルおよびアミド、ビニルホスホン酸とそれから誘導される相当するエステルおよびアミド、とエチレンスルホン酸とそれから誘導されるエステルおよびアミドよりなる群から選ばれる請求項24に記載の方法。第2コモノマーが、スチレンとそのアルキルおよびハロ誘導体、ビニルエーテルおよびエステル、α-オレフィン、内部オレフィン、環式オレフィン、共に環外および環内の、アリル型アルコールおよびそれらの相当するエステル誘導体、アリル型エーテルおよびアリル型ハロ化合物、アリル型アリール化合物、ビニルアミド、ビニルクロライドおよびビニリデンクロライドよりなる群から選ばれる請求項24に記載の方法。分散剤がすでに水に溶解している請求項24に記載の農薬調合物。分散剤が農業用として許容できる交互コポリマーの塩であり、前記塩がナトリウム、カリウムおよび/またはアンモニウムイオンを含む請求項24に記載の農薬調合物。交互コポリマーがポリアニオン性である請求項24に記載の農薬調合物。交互コポリマーがその遊離酸の形態である請求項24に記載の農薬調合物。分散剤が農業用として許容できる水溶性交互コポリマーの誘導体であり、前記誘導体が、ポリアルキレンオキシ誘導体、ポリエチレングリコール誘導体、ポリアミド誘導体およびポリビニルアルコール誘導体よりなる群から選ばれる請求項24に記載の農薬調合物。交互コポリマーが1000~90000ドールトンの範囲である請求項24に記載の農薬調合物。交互コポリマーが1000~30000ドールトンの範囲である請求項24に記載の農薬調合物。交互コポリマーが1000~10000ドールトンの範囲である請求項24に記載の農薬調合物。水不溶性物質が、除草剤、殺虫剤、殺カビ剤、殺生剤、軟体動物駆除剤、アルジサイド、植物生長調節剤、駆虫剤、殺鼠剤、線虫駆除剤、ダニ駆除剤、殺アメーバー剤、殺原虫剤、肥料、クラップセーフナー、フィラー、キャリアーおよびその他の補助剤よりなる群から選ばれる請求項24に記載の農薬調合物。調合物がさらに界面活性湿潤剤を含む請求項24に記載の農薬調合物。分散剤が80より高い懸濁性百分率を達成する請求項26~28のいずれか一項に記載の方法。分散剤が90より高い懸濁性百分率を達成する請求項25に記載の方法。粉砕ステップが5~15μmの範囲の平均粒子サイズを作成する請求項26または27のいずれかに記載の方法。湿潤性粉末が1分未満の湿潤性と80より高い懸濁性をもつ請求項46に記載の方法。粉砕ステップが5~15μmの範囲の平均粒子サイズを作成する請求項28に記載の方法。調合物が1分未満の分散時間をもつ請求項28に記載の方法。調合物が20秒未満の分散時間をもつ請求項28に記載の方法。調合物が80より高い懸濁性をもつ請求項28に記載の方法調合物が150μmの篩に対して0.1未満の保留物質、53μmの篩に対して0.6未満の保留物質である湿式篩保留値をもつ請求項28に記載の方法粉砕ステップが5μm未満の平均粒子サイズを作成する請求項25に記載の方法。粉砕ステップが1~3μmの範囲の平均粒子サイズを作成する請求項25に記載の方法。請求項25~28のいずれか一項に記載の方法により製造する農薬調合物。不溶性物質による基体の処理方法であって、i少なくとも1種の不溶性物質、と農業用として許容できる水溶性の交互コポリマーの誘導体または農業用として許容できるそれらの塩を含有する少なくとも1種の分散剤を含む調合物を作成し、かつ前記交互コポリマーが少なくとも1種の第1コモノマー残基および少なくとも1種の第2コモノマー残基を含み、前記第1コモノマーがα,β-不飽和オキシ酸または酸無水物を含み、前記第2コモノマーが1つまたは複数の重合性二重結合を含有するオレフィン性化合物を含むステップ、ii前記調合物を水性媒体に分散させるステップ、およびiii前記分散した調合物を基体に塗布するステップからなることを特徴とする方法。交互コポリマーが、第1コモノマーと第2コモノマーの残基間で70より高い連続したコモノマー残基単位が交互に配列していると定義された交互特性をもつ請求項56に記載の方法。交互コポリマーが、第1コモノマーと第2コモノマーの残基間で90より高い連続したコモノマー残基単位が交互に配列していると定義された交互特性をもつ請求項56に記載の方法。交互コポリマーが、コポリマーの交互特性を実質的に変えない追加のコモノマー残基を含む請求項56に記載の方法。第1コモノマーが、フマル酸、マレイン酸および酸無水物とそれらから誘導されるエステル、アミドおよびイミド、イタコン酸および酸無水物とそれらから誘導される相当するエステル、アミドおよびイミド、アクリル酸とメタクリル酸、エステルおよびアミド、ビニルホスホン酸とそれから誘導される相当するエステルおよびアミド、とエチレンスルホン酸とそれから誘導されるエステルおよびアミドよりなる群から選ばれる請求項56に記載の方法。第2コモノマーが、スチレンとそのアルキルおよびハロ誘導体、ビニルエーテルおよびエステル、α-オレフィン、内部オレフィン、環式オレフィン、共に環外および環内の、アリル型アルコールおよびそれらの相当するエステル誘導体、アリル型エーテルおよびアリル型ハロ化合物、アリル型アリール化合物、ビニルアミド、ビニルクロライドおよびビニリデンクロライドよりなる群から選ばれる請求項56に記載の方法。分散剤がすでに水に溶解している請求項56に記載の農薬調合物。分散剤が農業用として許容できる交互コポリマーの塩であり、前記塩がナトリウム、カリウムおよび/またはアンモニウムイオンを含む請求項56に記載の農薬調合物。交互コポリマーがポリアニオン性である請求項56に記載の農薬調合物。交互コポリマーがその遊離酸の形態である請求項56に記載の農薬調合物。分散剤が農業用として許容できる水溶性交互コポリマーの誘導体であり、前記誘導体が、ポリアルキレンオキシ誘導体、ポリエチレングリコール誘導体、ポリアミド誘導体およびポリビニルアルコール誘導体よりなる群から選ばれる請求項56に記載の農薬調合物。交互コポリマーが1000~90000ドールトンの範囲である請求項56に記載の農薬調合物。交互コポリマーが1000~30000ドールトンの範囲である請求項56に記載の農薬調合物。交互コポリマーが1000~10000ドールトンの範囲である請求項56に記載の農薬調合物。水不溶性物質が、除草剤、殺虫剤、殺カビ剤、殺生剤、軟体動物駆除剤、アルジサイド、植物生長調節剤、駆虫剤、殺鼠剤、線虫駆除剤、ダニ駆除剤、殺アメーバー剤、殺原虫剤、肥料、クラップセーフナー、フィラー、キャリアーおよびその他の補助剤よりなる群から選ばれる請求項56に記載の農薬調合物。調合物がさらに界面活性湿潤剤を含む請求項56に記載の農薬調合物。発明を実施するための最良の形態本発明は農業用化学物質の調合物に関連して記載してきたが、分散性及び懸濁性の改善は、本発明が他の用途にも有用であることは明らかである。本発明を以下の限定されない実施例及び図式を引用して更に詳述する。ここに列挙する全てのパーセントは他に特に明記しない限り全組成物の重量パーセントである。実施例1以下の組成の、シマジン900g/kgWG調合物を調製した。シマジン工業用98w/w91.8w/wMORWETEFW1.5WitcoCorp分散剤6.2水0.5用いた分散剤はアルキルナフタレンホルムアルデヒド縮合物の塩、SCS2258ICI界面活性剤である。固体を可塑性のプレミックスを与えるように、ほぼ15重量の水とブレンドし、これをその後Fuji-Paudal実験室スケールの押し出し造粒機を用いて押し出して、粒体を調製した。それから得られた粒体を流動床乾燥機を用いて乾燥し、ほぼ0.5w/wの水分含有量まで戻した。得られたWGを、均一な撹拌条件下で全崩壊に要する時間を、秒数で記録して分散性をテストした。懸濁性をCIPACMT15.1に従ってテストし、そして湿潤篩い保持テストを150ミクロンと53ミクロンの篩いを用いてCIPACMT59.3に従って行った。結果を表1に記録する。実施例2シマジン99g/KgWGを実施例1に記載の通り調製し試験を行った。ここで用いた分散剤はPOLYFONHWestvacoCorp、リグノスルホネート塩である。結果を表1に示す。実施例3以下の組成のシマジン900g/KgWG調合物を調製した。シマジン工業用98w/w91.8w/wATPLUSG730501.5現在商標TERSPERSE7050の下でOricaAustraliaPtyLTDより市販分散剤3.1カオリン3.1水0.5用いた分散剤は、n-オクテンと無水マレイン酸の交互コポリマーのナトリウム塩で、分子量は約20,000~30,000であった。粒体を実施例1に記載の方法で、調製しそしてテストした。結果を表1に示す。実施例4シマジン900g/KgWG調合物を実施例3に記載の方法に従って調製しテストし、ここで分散剤としてはn-デセンと無水マレイン酸コポリマーのナトリウム塩を用いた。結果を表1に示す。実施例5シマジン900g/KgWG調合物を実施例3に記載の方法に従って調製しテストした。ここで分散剤としては分子量約30,000~40,000のジイソブチレンと無水マレイン酸コポリマーのナトリウム塩を用いた。結果を表1に示す。実施例6WG調合物を実施例3に記載の通り調製しテストを行った。ここで分散剤としてはSMA1000のナトリウム塩AtochemInc.を用い、これはスチレンと無水マレイン酸の1:1モル比のコポリマーである。結果を表1に示す。実施例7WG調合物を実施例3に記載の通り調製しテストを行った。ここで分散剤としてはSMA3000のナトリウム塩AtochemInc.を用い、これはスチレンと無水マレイン酸の3:1モル比のコポリマーである。結果を表1に示す。実施例8WG調合物を実施例3に記載の通り調製しテストを行った。ここで分散剤としてGANTREZAN119樹脂のナトリウム塩RhodiaInc.を用い、これはメチルビニルエーテルと無水マレイン酸のコポリマーである。結果を表1に示す。実施例9以下の組成のシマジン900g/KgWG調合物を調製した。シマジン工業用98w/w91.8w/wATPLUSG730501.5現在商標TERSPERSE7050の下でOricaAustraliaPtyLTDより市販分散剤6.2水0.5用いた分散剤は、ジイソブチレンと無水マレイン酸の交互コポリマーのモノアンモニウム塩であった。粒体を実施例1に記載の方法で、調製しそしてテストを行った。結果を表1に示す。実施例10以下の組成のシマジン900g/KgWG調合物を調製した。シマジン工業用98w/w91.8w/wATPLUSG730501.5現在商標TERSPERSE7050の下でOricaAustraliaPtyLTDより市販分散剤3.1カオリン3.1水0.5用いた分散剤は、ウンデシレン酸と無水マレイン酸の交互コポリマーのナトリウム塩であった。粒体を実施例1に記載の方法で、調製しそしてテストを行った。結果を表2に示す。実施例11シマジン900g/KgWG調合物を実施例10に記載の方法に従って調製しテストを行った。ここで分散剤としてはビニルイソブチルエーテルと無水マレイン酸の交互コポリマーのナトリウム塩を用いた。結果を表2に示す。実施例12シマジン900g/KgWG調合物を実施例10に記載の方法に従って調製しテストを行った。ここで分散剤としてはアルファメチルスチレンと無水マレイン酸の交互コポリマーのナトリウム塩を用いた。結果を表2に示す。実施例13シマジン900g/KgWG調合物を、実施例10に記載の方法に従って調製しテストを行った。ここで分散剤としては、10:3のモル比のアルファメチルスチレン:無水マレイン酸の非-交互コポリマーのナトリウム塩を用いた。結果を表2に示す。実施例14シマジン900g/KgWG調合物を、実施例10に記載の方法に従って調製しテストを行った。ここで分散剤としては、4:3のモル比のアルファメチルスチレン:無水マレイン酸の非-交互コポリマーのナトリウム塩を用いた。結果を表2に示す。実施例15シマジン900g/KgWG調合物を、実施例10に記載の方法に従って調製しテストを行った。ここで分散剤としては、50モル過剰の無水マレイン酸を用いて作成したアルファメチルスチレンと無水マレイン酸の非-交互コポリマーのナトリウム塩を用いた。結果を表2に示す。実施例16シマジン900g/KgWG調合物を、実施例10に記載の方法に従って調製しテストを行った。ここで分散剤としては、アルファメチルスチレンと無水マレイン酸の交互コポリマーのベンジルトリメチルアンモニウム塩を用いた。結果を表2に示す。実施例17シマジン900g/KgWG調合物を、実施例10に記載の方法に従って調製しテストを行った。ここで分散剤としては、d-リモネンと無水マレイン酸の交互コポリマーのナトリウム塩を用いた。結果を表2に示す。実施例18シマジン900g/KgWG調合物を、実施例10に記載の方法に従って調製しテストを行った。ここで分散剤としては、β-ピネンと無水マレイン酸の交互コポリマーのナトリウム塩を用いた。結果を表2に示す。実施例19シマジン900g/KgWG調合物を、実施例10に記載の方法に従って調製しテストを行った。ここで分散剤としては、ジメチルジシクロペンタジエンと無水マレイン酸の交互コポリマーのナトリウム塩を用いた。結果を表2に示す。実施例20シマジン900g/KgWG調合物を、実施例10に記載の方法に従って調製しテストを行った。ここで分散剤としては、ジシクロペンタジエンと無水マレイン酸の交互コポリマーのナトリウム塩を用いた。結果を表2に示す。実施例21以下の組成のアトラジン900g/kgWG調合物を調製した。アトラジン工業用98w/w91.8w/wATPLUSG730501.5現在商標TERSPERSE7050の下でOricaAustraliaPtyLtdより市販分散剤3.1カオリン3.1水0.5ここで用いた分散剤は、ジシクロペンタジエンと無水マレイン酸の交互コポリマーのナトリウム塩である。粒体は実施例1に記載の通り作成しテストを行った。結果を表2に示す。実施例22アトラジン900g/kgWG調合物を、実施例21に記載の方法で調製し、テストを行った。分散剤としてはアルファメチルスチレンと無水マレイン酸の交互コポリマーのナトリウム塩を用いた。結果を表2に示す。実施例23以下の組成のジウロン900g/kgWG調合物を調製した。ジウロン工業用97w/w92.8w/wATPLUSG730501.5現在商標TERSPERSE3050の下でOricaAustraliaPtyLtdより市販分散剤3.1カオリン3.1水0.5ここで用いた分散剤は、ジシクロペンタジエンと無水マレイン酸の交互コポリマーのナトリウム塩である。粒体は実施例1に記載の通り作成しテストを行った。結果を表2に示す。実施例24ジウロン900g/kgWG調合物を、実施例23に記載の方法で調製し、テストを行った。分散剤としてはアルファメチルスチレンと無水マレイン酸の交互コポリマーのナトリウム塩を用いた。結果を表2に示す。実施例25以下の組成のシマジン900g/kgWG調合物を調製した。シマジン工業用98w/w91.8w/wATPLUSG730501.5現在商標TERSPERSE7050の下でOricaAustraliaPtyLtdより市販分散剤3.1カオリン3.1水0.5ここで用いた分散剤は、アルファメチルスチレン、スチレン、及び無水マレイン酸から成る第一と第二のコモノマーの間で交互特性のないターポリマーのナトリウム塩である。粒体は実施例1に記載の通り作成しテストを行った。結果を表2に示す。実施例26シマジン900g/kgWG調合物を、実施例25に記載の方法で調製し、テストを行った。分散剤としてはアルファメチルスチレン、ジシクロペンタジエン、及び無水マレイン酸から成る第一と第二のタイプのモノマーの間で交互特性を示すターポリマーのナトリウム塩を用いた。結果を表2に示す。実施例27シマジン900g/kgWG調合物を、実施例25に記載の方法で調製し、テストを行った。分散剤としては、40:20:40のモル比のアルファメチルスチレン:メタクリル酸:無水マレイン酸から成る第一と第二のタイプのモノマーの間で交互特性を示すターポリマーのナトリウム塩を用いた。結果を表2に示す。実施例28シマジン900g/kgWG調合物を、実施例25に記載の方法で調製し、テストを行った。分散剤としては、40:10:45のモル比のアルファメチルスチレン:メタクリル酸:無水マレイン酸から成る第一と第二のタイプのモノマーの間で交互特性を示すターポリマーのナトリウム塩を用いた。結果を表2に示す。実施例29シマジン900g/kgWG調合物を、実施例25に記載の方法で調製し、テストを行った。分散剤としては、48:2:48のモル比のアルファメチルスチレン:メタクリル酸:無水マレイン酸から成る第一と第二のタイプのモノマーの間で交互特性を示すターポリマーのナトリウム塩を用いた。結果を表2に示す。実施例30シマジン900g/kgWG調合物を、実施例25に記載の方法で調製し、テストを行った。分散剤としては、37.5:25:37.5のモル比のアルファメチルスチレン:4-ビニルピリジン:無水マレイン酸から成る第一と第二のタイプのモノマーの間で交互特性を示すターポリマーのナトリウム塩を用いた。結果を表2に示す。実施例31シマジン900g/kgWG調合物を、実施例25に記載の方法で調製し、テストを行った。分散剤としては、37.5:25:37.5のモル比のアルファメチルスチレン:N-ビニル-2-ピロリドン:無水マレイン酸から成る第一と第二のタイプのモノマーの間で交互特性を示すターポリマーのナトリウム塩を用いた。結果を表2に示す。実施例32シマジン900g/kgWG調合物を、実施例25に記載の方法で調製し、テストを行った。分散剤としては、48:4:48のモル比のアルファメチルスチレン:1-ビニルイミダゾール:無水マレイン酸から成る第一と第二のタイプのモノマーの間で交互特性を示すターポリマーのナトリウム塩を用いた。結果を表2に示す。実施例33以下の組成のアトラジン900g/kgWG調合物を調製した。アトラジン工業用98w/w91.8w/wATPLUSG730501.5現在商標TERSPERSE3050の下でOricaAustraliaPtyLtdより市販分散剤3.1カオリン3.1水0.5ここで用いた分散剤は、アルファメチルスチレン、ジシクロペンタジエン、及び無水マレイン酸から成る第一と第二のタイプのモノマーの間で交互特性を示すターポリマーのナトリウム塩である。粒体は実施例1に記載の通り作成しテストを行った。結果を表2に示す。実施例34以下の組成のシマジン900g/kgWP調合物を以下の通りブレンドして調製した。シマジン工業用98w/w91.8w/wATPLUSG730501.7現在商標TERSPERSE3050の下でOricaAustraliaPtyLtdより市販分散剤3.1カオリン3.4用いた分散剤は、ジシクロペンタジエンと無水マレイン酸の交互コポリマーのナトリウム塩である。結果を表3に示す。WPの湿潤性はまた、CIPACテストMT53.5.1に従って測定した。実施例35以下の組成のシマジン900g/kgWP調合物を、実施例34に記載の方法で調製し、テストを行った。用いた分散剤は、ジシクロペンタジエンと無水マレイン酸の交互コポリマーのナトリウム塩を3.1w/w、湿潤剤はジシクロヘキシルスルホサクシネートのナトリウム塩を1.7w/wで用いた。結果を表3に示す。実施例36シマジン900g/kgWP調合物を、用いた湿潤剤がECOTERICAS20OricaAustraliaPtyLtdであり、アルキルポリサッカライドを活性主成分上に1.7w/wで用いた製品は50水溶液点以外は、実施例34に記載の通り調製しそしてテストを行った。結果を表3に示す。実施例37シマジン900g/kgWP調合物を、用いた湿潤剤が1.7w/wで用いた不溶性の多孔性キャリア上に負荷されたTERI157OricaAustraliaPtyLtd非イオン湿潤剤である点以外は、実施例34に記載の通り調製しそしてテストを行った。結果を表3に示す。実施例38以下の組成のシマジン900g/kgWG調合物を調製した。シマジン工業用98w/w91.8w/w湿潤剤1.5分散剤6.2水0.5用いた分散剤は、アルファメチルスチレンと無水マレイン酸の交互コポリマーのナトリウム塩で、ほぼ20,000~30,000の分子量、そして用いた湿潤剤はMORWETEFWWitcoCorpスルホン化ナフタレン誘導体塩であった。粒体は実施例1に記載の方法に従って調製し、テストを行った。結果を表4に示す。実施例39シマジン900g/kgWG調合物を、実施例38に記載の方法で調製し、テストを行った。用いた分散剤は、アルファメチルスチレンと無水マレイン酸の交互コポリマーのナトリウム塩、用いた湿潤剤はジシクロヘキシルスルホサクシネートのナトリウム塩であった。結果を表4に示す。実施例40シマジン900g/kgWG調合物を、実施例38に記載の方法で調製し、テストを行った。用いた分散剤は、アルファメチルスチレンと無水マレイン酸の交互コポリマーのナトリウム塩、用いた湿潤剤はモノシクロヘキシルスルホサクシネートのナトリウム塩であった。結果を表4に示す。実施例41以下の組成のアトラジン900g/kgSC調合物を調製した。アトラジン工業用97w/w51.5w/wモノエチレングリコール4.0ATLOX4896A3現在商標TERSPERSE4896の下でOricaAustraliaPtyLtdより市販分散剤2シリコン消泡剤0.2Rhodopol230.2RhodiaIncProxelGXL200.1Zenecaplc水55.0分散剤としてはアルファメチルスチレンと無水マレイン酸の交互コポリマーのナトリウム塩を用いた。SCはモノエチレングリコール、ATLOX4896ATERSPERSE4896の商標で現在市販、OricaAustraliaPtyLtd、及び水中85の分散剤を溶解し、そしてアトラジン工業用、及び消泡剤を、激しく混合しつつ添加しスラリー又はミルベースを形成して調製する。その後プレミックスを実験室スケールビードミルのダイノミルを用い、5ミクロン以下の粒子が>98の適当な粒子サイズ分布を与えるよう混練する。このようにして得られたミルベースをProxelGXL20Zenecaplc、及びRodopol23RhodiaIncとプレミックス中でブレンドし、そして更に残余の水で望みの容積とし、そして均一な混合物に混合する。このようにして得られたSCは使用しうる粘度であり、そして最小のシネレシスと増粘で、2°C~50°Cで1ヶ月貯蔵まで安定に貯蔵できることを見いだし、そしてクレー化、沈降又は凝集は観察されなかった。実施例424w/wのアルファメチルスチレンと無水マレイン酸の交互コポリマーのナトリウム塩を用いて、実施例41の調合物及び方法に従って、SC調合物を作成しようと試みた。そして1w/wのみのATLOX4896A現在商標TERSPERSE4896の下に市販、OricaAustraliaPtyLtdを使用した。得られたミルベースのプレミックスは混練することが不可能な粘度であった。ここに記載の発明は、明確にここに記載した点以外に変更及び修正が可能であることを当業者らは認識しているであろう。本発明は発明の精神及び範囲に含まれる全てのこのような変更及び修正が加えられることを理解するべきである。発明はまた、本明細書において引用又は示した工程、機構、組成物、及び化合物の全てを、個々に又は集合的に、そして前記工程又は機構の任意の2種以上の、任意のそして全ての組み合わせを含むものである。"